Brevet FR2356703A1 — publié le 19780127

La présente invention concerne une peinture brillante dont le liant est à émulsion aqueuse. I1 convient de noter dès à présent que la peinture à laquelle il est fait référence dans la présente description et dans les revendications qui s'y rattachent, est du type "bâtiment"; le terme "bâtiment" doit entre compris comme couvrant les murs intérieurs d'un bâtiment ou bien extérieurs à celui-ci, ainsi que ses plafonds, ses sols et tout le mobilier qui se trouve tant à l'intérieur qu'à l'extérieur dudit bâtiment. Par suite, la peinture faisant l'objet de la présente invention sèche à température ambiante , par simple évaporation de l'eau et par coalescence. En ce sens, ladite peinture se distingue nettement des peintures "industrielles", telles qu'utilisées pour les carrosseries automobiles notamment, et/ou nécessitant un mode de séchage autre que celui précédemment défini. Diverses peintures brillantes avec liant à émulsion aqueuse ont déjà été présentées sur le marché sans toutefois donner satisfaction à l'utilisateur qui, généralement, est un amateur désirant repeindre certaines parties de son habitation par exemple. Certes, ces peintures à émulsion avaient l'avantage de ne pas contenir de solvant toxique et de toute façon laissant subsister longtemps une forte odeur, rendant impossible pendant de nombreuses heures l'oe- cupation des locaux repeints; en outre, pour allonger la peinture et pour nettoyer les brosses ou pinceaux, il était nécessaire d'utiliser un solvant, toujours délicat à manipuler. Un exemple de peinture à solvant est la laque glycérophtalique qui continue à être employée malgré les inconvénients précités.La raison en est que les peintures à émulsion, si elles ne présentaient pas lesdits inconvénients n'en comportaient pas moins certains défauts; notamment ces peintures restaient longtemps collantes, cordaient, et n'offraient qu'un brillant très moyen. La peinture brillante avec liant à émulsion aqueuse faisant l'objet de la présente invention pallie ces divers inconvénients puisqutelle a à la fois une excellente tension superficielle supprimant tout cordage, et que son coefficient de brillance est de l'ordre de 80 - 85, ce qui est très proche des laques glycérophtaliques dont le coefficient est de 90 à 95. En outre cette peinture ne colle pas, et son utilisation est particulièrement simple puisque pour l'allonger ou pour nettoyer les outils ayant servi à son application, il suffit d'utiliser de l'eau. De nombreuses recherches ont été effectuées dans ce domaine pour aboutir à une telle peinture, et il a été trouvé que cette dernière ne pouvait étre obtenue que si le liant présentait certaines propriétés. De façon plus précise la peinture brillante avec liant à émul sion aqueuse faisant l'objet de la présente invention, et applicable dans le domaine du bâtiment, est remarquable en ce que son liant est constitué d'un ou plusieurs polymères, ledit polymère ou l'un au moins desdits polymères étant un composé dont le monomère est figuré par la formule générale où par exemple R1 peut être C1, H, CH3, et où R2 est soit C1 lorsque R1 est lui-même C1, soit un radical du type (R3 et R4 étant des radicaux alkyles) lorsque R1 est H ou CH3. I1 s'est avéré en effet que l'une des conditions pour obtenir la peinture précitée est que le liant soit un composé du type vinylidène (tel que le chlorure) et/ou vinylique et/ou acrylique, ledit liant étant préférentiellement présent en poids entre 25 à 35 % sous forme d'extrait sec dans la composition finale de la peinture. Parmi les divers liants applicables et donnant de bons résultats quant au brillant, on peut citer, outre le chlorure de vinylidène susmentionné, des polymères acryliques tels que ceux commercialisés par la Société ROllM & BR De toute façon, il est capital de retrouver dans le liant au moins un composé répondant à la formule R1 et R2 ayant la signification donnée plus haut. Afin d'obtenir les résultats optimaux, il est également essentiel de choisir un épaississant convenable. Il a été trouvé que pour les divers liants énumérés ci-dessus, un épaississant constitué d'un élément acrylique et déveioppant son pouvoir épaississant en milieu basique était tout à fait adéquat. C'est ainsi qu'est utilisé comme agent épaississant, le produit com mercialisé, en France sous la dénomination VISCALEX SF2 par les Etablissements BEZ. le procédé d'obtention de la peinture selon l'invention est préférentiellement celui du brevet français 76 09586 précité. A cet effet, dans un premier temps, est préparée la pite pigmentaire comprenant tous les ingrédients classiques (pigments, anti-mousse, fongicidre, retardateur de prise, agent dispersant des pigments, agent de coalescence, mouillant, inhibiteur de corrosion par exemple). Après homogénéisation de la pâte une base telle que la soude, la potasse, ou l'ammoniaque est ajoutée à la pâte pigmentaire de façon à donner à celle-ci un pH basique. Parallèlement, on prépare dans une autre cuve le mélange liantépaississant, en prenant garde de maintenir la température aux environs de 25 300 , car il a été remarqué qu'avec une température plus élevée, 50 - 650 C, la peinture était moins brillante. De plus, et toujours dans l'objectif d'un brillant optimal, c'est la patte pigmentaire basique qui est versée dans le mélange liant-épaississant, le pouvoir dudit épaississant, se développant au contact de la base contenue dans la pâte. En procédant de cette façon, on obtient une parfaite homogénéisation avec un épaississement progressif. A titre de remarque, il convient de noter qu'un mélange liantépaississant tel que susmentionné est habituellement acide, le liant étant de lui-même acide ou neutre, d'où la nécessité d'alcaliniser assez fortement la pâte pigmentaire. Toutefois, dans certains cas, il se peut que le liant ait déjà un pH alcalin; lorsque le liant et l'épaississant seront mélangés, ce dernier développera son pouvoir essentiellement au début, mais peu à peu le mélange sera moins basique, et finalement le pH du mélange sera de l'ordre de 7.Dans cette dernière hypothèse, il ne sera pas nécessaire d'alcaliniser fortement la pàte pigmentaire, une faible quantité d'alcali étant suffisante, puisque le mélange liant-épaississant est déjà sensiblement neutre. Outre les avantages déjà mentionnés pour la peinture selon l'invention, il convient également de signaler que cette peinture, dont la pâte pigmentaire est basique et dont le liant répond à la formule générale n'est pas saponifiable. Cet avantage est particulièrement intéressant puisque, ladite peinture étant du type bâtiment, elle peut être appliquée sur du béton, sans crainte d'avoir de réactions ultérieures avec certains éléments dudit béton comme c' est le cas jusqu a présent; il en résulte une constance dans la couleur et dans le brillant inconnue à ce jour. REVENDICATIONS 1) Peinture brillante avec liant à émulsion aqueuse, applicable notamment dans le domaine du bâtiment, du type où le liant est constitué d'un ou plusieurs polymères, ledit polymère ou l'un au moins desdits polymères étant un composé dont le monomère est représenté par la formule géné- rale où R1 peut etre par exemple :: Cl, H, CH3, et où R2 est soit C1 lorsque R1 est lui-même Cl, soit un radical du type - O - C - R3 ou - C - O - R4 O O (R3 et R4 étant des radicaux alkyles) lorsque R1 est H ou CH3, soit un radical benzoyle, caractérisée en ce qu'elle comprend en outre un épaississant, mélangé audit liant, ledit épaississant, acide, ne développant son pouvoir qu'en wilieu basique, ledit liant étantehois-i de telle sorte que le mélange liant-épaississant soit acidé ou à la limite neutre. 2) Peinture brillante selon la revendication 1 caractérisée en ce que ledit épaississant est du type acrylique. 3) Peinture brillante selon la revendication 2 caractérisée en ce que ledit épaississant est commercialisé sous la dénomination VISCAIX VG2. 4) Peinture brillante selon la revendication 1 caractérisée en ce que le liant est composé d'un seul polymère, ce dernier étant un acrylique. 5) Peinture brillante selon la revendication I caractérisée en ce que le liant est un copolymère, l'un desdits polymères étant un acrylique. 6) Peinture brillante selon la revendication 5 caractérisée en ce qu'un autre polymère est un composé vinylique. 7) Peinture brillante selon la revendication 6 caraetérisee en ce que ledit composé est le styrène. 8) Peinture brillante selon la revendication 1 caractérisée en ce que le liant est un copolymère à base de chlorure de vinylidène.